Pièce (P) comprenant un substrat métallique (S) et une couche (C) de matériau à base de carbone amorphe présentant des liaisons hybridées sp2 et des liaisons hybridées sp3, la couche (C) présentant : - une première teneur (sp3%1h) en liaisons hybridées sp3 du côté du substrat (S), et - une seconde teneur (sp3%2b) en liaisons hybridées sp3 du côté d’une surface externe (SE) de la couche (C), - la première teneur (sp3%1h) étant supérieure à la seconde teneur (sp3%2b), caractérisée en ce qu ’ une teneur moyenne au sein de la couche (C) en liaisons hybridées sp3 est comprise entre 5% et 65%, et de préférence entre 5% et 45%, et en ce que la teneur en liaisons hybridées sp3 évolue de manière continue au sein de la couche (C). Pièce (P) selon la revendication 1, caractérisée en ce qu’ elle comprend une unique couche (C) de matériau à base de carbone. Pièce (P) selon l’une des revendications précédentes, caractérisée en ce que le matériau à base de carbone comprend du carbone sous forme amorphe « a-C ». Pièce (P) selon l’une des revendications précédentes, caractérisée en ce que le matériau à base de carbone est dépourvu d’élément dopant. Pièce (P) selon l’une des revendications précédentes, caractérisée en ce que le matériau à base de carbone est dépourvu d’azote et d’hydrogène, et encore plus préférentiellement dépourvu d’oxygène. Pièce (P) selon l’une des revendications précédentes, caractérisée en ce que le matériau à base de carbone présente une teneur moyenne en liaisons hybridées sp3 comprise entre 10% et 45%, et préférentiellement entre 10% et 30%. Pièce (P) selon l’une des revendications précédentes, caractérisée en ce que la couche (C) présente une épaisseur comprise entre 20 nm et 250 nm, de préférence entre 50 et 150nm. Pièce (P) selon l’une des revendications précédentes, caractérisée en ce qu’ elle comprend une sous-couche (SC) se trouvant entre le substrat (S) et la couche (C) de matériau à base de carbone, au contact de la couche (C). Pièce (P) selon la revendication 8, caractérisée en ce que le matériau de la sous-couche (SC) est sélectionné parmi le chrome, titane, zirconium, tantale, niobium, ou leurs alliages ainsi que leurs nitrures, nitrocarbures et carbures, ou le matériau de la sous-couche (SC) est une céramique. Pièce (P) selon l’une des revendications précédentes, caractérisée en ce que du carbone est implanté dans un matériau recevant la couche (C). Procédé de dépôt sous vide en phase vapeur d’une couche (C) d’un matériau à base de carbone amorphe sur un substrat (S), caractérisée en ce qu’ un paramètre influent sur le rapport de liaison hybridée sp2 ou sp3 du carbone varie de manière continue lors du dépôt de la couche (C) de sorte qu’elle présente : - une première teneur (sp3%1h) en liaisons hybridées sp3 du côté du substrat (S), et - une seconde teneur (sp3%2b) en liaisons hybridées sp3 du côté d’une surface externe (SE) de la couche (C), inférieure à la première teneur (sp3%1h), et en ce qu’ une teneur moyenne au sein de la couche (C) en liaisons hybridées sp3 est comprise entre 5% et 65%, et de préférence entre 5% et 45%, et en ce que la teneur en liaisons hybridées sp3 évolue de manière continue au sein de la couche (C).